Brevet FR3031977A1 — publié le 20160729

Arrière-plan de l'invention L'invention concerne un nouveau procédé de fabrication d'une résine phénolique. Il est connu de réaliser des tuyères de propulseurs à partir de résines phénoliques de type résole, par exemple à partir de résine ablative telle que la résine Ablaphène RS101. Les résines phénoliques utilisées pour cette application doivent présenter d'excellentes propriétés de stabilité thermique et de charbonnement. Les résines phénoliques telles que la résine Ablaphène RS101 sont synthétisées à partir de formaldéhyde et de phénol. Il est connu que le formaldéhyde est très réactif vis-à-vis du phénol. Les résines phénoliques synthétisées à partir de ces deux composés présentent de hautes densités aromatiques et de hautes densités de réticulation, lesquelles confèrent aux résines les propriétés de stabilité thermique et de charbonnement recherchées. Toutefois le formaldéhyde et le phénol sont des composés classés Cancérigène Mutagène Reprotoxique (CMR) de catégorie 1B et 2 respectivement. Du fait de sa toxicité, le formaldéhyde est un composé chimique dont l'utilisation devient strictement réglementée par la législation CMR. De plus, le formaldéhyde est un composé chimique issu de ressources fossiles épuisables. Plusieurs travaux de synthèse de résines phénoliques à partir de composés aldéhyde issus de ressources renouvelables et sans formaldéhyde ont été menés. Le formaldéhyde est alors substitué par des composés aldéhyde tels que le glyoxal [E.C. Ramires, J.D. Megiatto, C. Gardrat, A. Castellan, E. Frollini, Biobased composites from glyoxalphenolic resins and sisal fibers, Bioresour. Technol., 101 (2010) 19982006.] ou le furfural [L.H. Brown, Resin-forming reactions of furfural and phenol, J. Ind. Eng. Chem., 44 (1952) 2673-2675.] par exemple. Ces composés sont moins réactifs que le formaldéhyde et peuvent conduire à l'obtention de résines phénoliques présentant des propriétés de stabilité 3031977 2 thermique et de charbonnement insuffisantes pour la réalisation de pièces aéronautiques comme des tuyères de propulseurs. De plus, ces composés, bien que moins toxiques que le formaldéhyde, sont néanmoins classés CMR 2. 5 Il existe donc un besoin pour disposer d'une nouvelle voie de synthèse de résines phénoliques permettant de s'affranchir de l'utilisation du formaldéhyde ou d'autres composés aldéhyde classés CMR. Il existe aussi un besoin pour disposer d'une nouvelle voie de 10 synthèse de résines phénoliques présentant des propriétés de stabilité thermique et de charbonnement adaptées à la réalisation de pièces aéronautiques comme des tuyères de propulseurs. Objet et résumé de l'invention 15 A cet effet, l'invention propose, selon un premier aspect, un procédé de fabrication d'une résine phénolique comportant l'étape suivante : a) pré-polymérisation d'un composé aldéhyde aromatique avec un composé phénolique afin d'obtenir la résine phénolique, le composé 20 aldéhyde aromatique présentant l'une ou l'autre des formules A ou B suivantes : 0 n3 A B formules dans lesquelles n1 est un entier compris entre 0 et 4 et lorsque n1 est supérieur ou égal à 2, les substituants R1 sont identiques ou 25 différents, n2 est un entier compris entre 0 et 5 et lorsque n2 est supérieur 3031977 3 ou égal à 2, les substituants R2 sont identiques ou différents et n3 est un entier compris entre 1 et 6, et dans lesquelles les substituants R1 et R2 sont choisis indépendamment l'un de l'autre parmi : -OH, -COOH, -COH, les groupements -O-Alk où Alk 5 désigne une chaîne alkyle substituée ou non substituée de 1 à 4 atomes de carbone, les chaînes hydrocarbonées comprenant entre 1 et 20 atomes de carbone, saturées ou insaturées, substituées ou non substituées, interrompues ou non par un ou plusieurs hétéroatomes, et présentant éventuellement une ou plusieurs fonctions carbonyle ou acide 10 carboxylique, les groupes carbocycliques ou hétérocycliques saturés, insaturés ou aromatiques, monocycliques ou polycycliques, substitués ou non substitués, et présentant éventuellement une ou plusieurs fonctions carbonyle ou acide carboxylique, les groupements aryles substitués ou non substitués et présentant éventuellement une ou plusieurs fonctions 15 carbonyle ou acide carboxylique, R2 pouvant en outre désigner un radical de formule Al dans la formule A ci-dessus ou un radical de formule B1 dans la formule B ci-dessus et R1 pouvant en outre désigner un radical de formule A2 dans la formule A ci-dessus, les formules Al, A2 et B1 étant les suivantes : o 0 (R1)111 (R2)n2 -0 0 n3 A2 20 Al dans les formules Al, A2 et Bl, R1, R2, n1, n2 et n3 sont tels que définis plus haut. Par composé phénolique, il faut comprendre une molécule organique comprenant au moins un noyau benzénique auquel est rattaché 25 au moins un groupement hydroxyle (-OH). Durant l'étape de pré-polymérisation, il y a addition du composé phénolique sur le composé aldéhyde aromatique afin de former des produits d'addition lesquels vont subir une condensation afin d'obtenir la résine phénolique. L'étape a) aboutit à une résine phénolique qui 3031977 4 constitue un pré-polymère dans la mesure où celle-ci présente des groupes réactifs lui permettant de participer à une réaction de réticulation ultérieure. L'invention permet avantageusement de s'affranchir de 5 l'utilisation de formaldéhyde pour la fabrication de résines phénoliques en proposant une nouvelle méthode d'obtention de résines phénoliques à partir de composés aldéhyde aromatiques innovants pour cette application. Comme il sera détaillé plus bas, le composé aldéhyde 10 aromatique mis en oeuvre lors de l'étape a) peut avantageusement présenter une faible toxicité et être produit à partir de ressources renouvelables. Comme évoqué plus haut, il est possible de réticuler entre elles différentes résines phénoliques obtenues par mise en oeuvre de l'étape a) 15 afin d'obtenir un produit présentant une masse moléculaire élevée. Ainsi, l'invention vise également un procédé de fabrication d'une résine phénolique réticulée comportant une étape b) durant laquelle un traitement thermique est effectué de manière à réticuler des résines phénoliques obtenues par mise en oeuvre d'un procédé tel que décrit plus 20 haut afin d'obtenir la résine phénolique réticulée. Avantageusement, le composé aldéhyde aromatique mis en oeuvre lors de l'étape a) peut être polyfonctionnel et, par exemple, être un composé polyaldéhyde aromatique (i.e. un composé aldéhyde aromatique présentant plusieurs fonctions aldéhyde). Le caractère polyfonctionnel et 25 aromatique d'un tel composé aldéhyde aromatique permet avantageusement d'obtenir après l'étape b) de réticulation une résine présentant une haute densité de réticulation ainsi qu'une haute densité aromatique. Ainsi, la mise en oeuvre d'un tel composé aldéhyde aromatique permet avantageusement d'obtenir après l'étape b) une résine 30 phénolique réticulée dont les propriétés applicatives et les propriétés de stabilité thermique et de charbonnement sont similaires, voire supérieures, à celles de la résine Ablaphène RS101. Dans le cas où R2 désigne un radical de formule Al dans la formule A ci-dessus, il faut comprendre que le composé A présente la 35 formule suivante : 3031977 5 5 na 10 où n4 est un entier compris entre 2 et 6 et n'z est un entier compris entre 0 et 6-n4 avec n'2 = n2 - (n4 - 1) et avec R1, R2 et n1 tels que définis ci-dessus. Il sera avantageux d'utiliser lors de l'étape a) un tel composé polyaldéhyde aromatique car il permettra d'obtenir des résines phénoliques avec de hauts degrés de réticulation et de hautes densités 15 aromatiques après l'étape b). Cela confèrera aux résines formées d'excellentes propriétés de stabilité thermique et de charbonnement. De plus, du fait de sa masse molaire supérieure, un tel composé polyaldéhyde aromatique présentera une volatilité et une toxicité fortement diminuée par rapport au formaldéhyde. 20 Dans le cas où R2 désigne un radical de formule B1 dans la formule B ci-dessus, il faut comprendre que le composé B présente la formule suivante : 0 n3 _ n5 30 où n5 est un entier compris entre 2 et 6 et n"2 est un entier compris entre 0 et 6-n5 avec n"2 = n2 - (n5 - 1) et avec R2 et n3 tels que définis ci-dessus. Il sera avantageux d'utiliser lors de l'étape a) un tel composé polyaldéhyde aromatique car il permettra d'obtenir des résines phénoliques avec de hautes densités de réticulation et de hautes densités 35 aromatiques après l'étape b). Cela confèrera aux résines formées d'excellentes propriétés de stabilité thermique et de charbonnement. De 3031977 6 plus, du fait de sa masse moléculaire supérieure, un tel composé polyaldéhyde aromatique présentera une volatilité et une toxicité fortement diminuée par rapport au formaldéhyde. Dans le cas où R1 désigne un radical de formule A2 dans la formule A ci-dessus, il faut comprendre que le composé A présente la formule suivante : _ n6 10 15 où n6 est un entier compris entre 2 et 5 et est un entier compris entre 0 et 5-n6 avec = n1 - (n6 - 1) et avec R1, R2 et n2 tels que définis ci-dessus. 20 Dans un exemple de réalisation, le composé aldéhyde aromatique mis en oeuvre lors de l'étape a) peut présenter la formule A et le procédé peut, en outre, comporter avant l'étape a) une étape de fabrication dudit composé aldéhyde aromatique par réaction de substitution nucléophile aromatique entre un composé ayant la formule A3 25 et un composé ayant la formule A4 où X désigne un groupe partant, les formules A3 et A4 étant les suivantes : OH 0 A3 (R1 )ro A4 3031977 7 Dans les formules A3 et A4, R1, R2, n1 et n2 sont tels que définis plus haut. Le groupe partant X peut par exemple être un atome d'halogène ou un groupement nitro -NO2, le groupe partant étant de 5 préférence un atome d'halogène. En variante, le composé aldéhyde aromatique mis en oeuvre lors de l'étape a) peut présenter la formule B et le procédé peut, en outre, comporter avant l'étape a) les deux étapes suivantes : 1) une réaction de substitution nucléophile entre un composé 10 de formule A3 et un composé de formule B2 afin d'obtenir un composé de formule B3, où Z est un groupement protecteur permettant d'obtenir une fonction aldéhyde après déprotection et Y est un groupe partant, et 2) une réaction de déprotection du composé de formule B3 afin d'obtenir le composé aldéhyde aromatique de formule B, 15 les formules A3, B2, B3 étant les suivantes : OH Y n3 n3 A3 B2 20 Dans les formules A3, B2 et B3, R2, n2 et n3 sont tels que définis plus haut. Le groupe partant Y peut par exemple être un atome d'halogène. Le groupement Z peut par exemple être un groupement acétal, dans ce cas le composé B3 présente la formule suivante : 3031977 8 O/ R4 n3 O R5 OÙ R4 et R5 sont des chaînes hydrocarbonées en Ci à Cg formant éventuellement un cycle. En variante, le groupement Z peut être une fonction imine. 5 De préférence, les substituants R1 et R2 peuvent être choisis indépendamment l'un de l'autre parmi : -OH, les groupements -O-Alk où Alk désigne une chaîne alkyle substituée ou non substituée de 1 à 4 atomes de carbone, de préférence -0Me, et COOH, R2 pouvant en outre désigner un radical de formule Al dans la formule A ci-dessus ou un 10 radical de formule B1 dans la formule B ci-dessus et R1 pouvant en outre désigner un radical de formule A2 dans la formule A ci-dessus, dans les formules Al, A2 et Bl, R1 et R2 sont tels que définis plus haut dans ce paragraphe. Dans les formules Al, A2 et Bl, n1, n2 et n3 sont tels que définis plus haut. 15 De préférence, n1 peut être compris entre 0 et 2 et n2 peut être compris entre 0 et 3 pour la formule A. Dans cet exemple de réalisation, n1 peut de préférence être égal à 0. De préférence, n2 peut être compris entre 0 et 3 et n3 peut être compris entre 1 et 3 pour la formule B. 20 De préférence, le composé de formule A3 mis en oeuvre pour fabriquer le composé aldéhyde aromatique peut être choisi parmi : les phénols simples, les composés polyphénoliques, par exemple les composés diphénoliques, les aldéhydes hydroxybenzoïques, les acides hydroxybenzoïques, les alcools hydroxybenzyliques, les alcools 25 hydroxycinnamyliques, les acides hyd ronfci n namiques, les phénylpropènes, les coumarines, les naphtoquinones, les stilbénoïdes, les flavonoïdes, les iso-flavonoïdes, les anthocyanes, les lignanes, les lignines, les tanins condensés, les tanins hydrolysables, les tanins dépolymérisés et les résines résoles et novolaques. 3031977 9 De manière particulièrement préférée, le composé de formule A3 mis en oeuvre pour fabriquer le composé aldéhyde aromatique peut être choisi parmi : les phénols simples, par exemple le phénol, le résorcinol ou le phloroglucinol, et les aldéhydes hydroxybenzoïques, par 5 exemple le para-hydroxybenzaldéhyde, la vanilline ou le syringaldéhyde. Par exemple, le composé de formule A3 mis en oeuvre pour fabriquer le composé aldéhyde aromatique peut être choisi parmi : le phénol, le pyrocatéchol, le résorcinol, l'hydroquinone, le phloroglucinol, le pyrogallol, le guaiacol, le syringol, le bis-phénol A, le bis-phénol S, le para- 10 hydroxybenzaldéhyde, la vanilline, le syringaldéhyde, la déhydrodivanilline, l'alcool 2-hydroxybenzylique, l'alcool 4-hydroxybenzylique, l'alcool vanillique, l'alcool syringique, l'alcool paracoumarylique, l'alcool coniférylique, l'alcool sinapylique, l'acide férulique, l'acide parahydroxybenzoque, l'acide gallique, l'acide paracoumarique, l'eugénol, 15 l'isoeugénol, les cardanols, les cardols, les acides anacardiques, la catéchine, l'ombelliférone, la juglone, le trans-resvératrol, le kaempférol, la daidzéine, le delphinidol, l'entérodiol, les lignines, les procyanidines, les gallotanins, les tanins condensés, les résines résoles et novolaques. De tels exemples de composés A3 peuvent être produits à 20 partir de ressources renouvelables et peuvent avantageusement être mis en oeuvre dans le cadre de l'invention. Dans un exemple dé réalisation, le composé phénolique peut être choisi parmi : les phénols simples et les composés polyphénoliques, par exemple les composés diphénoliques, les phénols et composés 25 polyphénoliques pouvant éventuellement être substitués par des groupements alcoxyles par exemple. Le composé phénolique peut, par exemple, être choisi parmi : le phénol, le pyrocatéchol, le résorcinol, l'hydroquinone, le phloroglucinol, le pyrogallol, le guaiacol, le syringol, le bis-phénol A, le bis-phénol S, le 30 para-hydroxybenzaldéhyde, la vanilline, le syringaldéhyde, la déhydrodivanilline, l'alcool 2-hydroxybenzylique, l'alcool 4- hydroxybenzylique, l'alcool vanillique, l'alcool syringique, l'alcool paracoumarylique, l'alcool coniférylique, l'alcool sinapylique, l'acide férulique, l'acide parahydroxybenzoïque, l'acide gallique, l'acide 35 paracoumarique, l'eugénol, l'isoeugénol, les cardanols, les cardols, les acides anacardiques, la catéchine, l'ombelliférone, la juglone, le trans- 3031977 10 resvératrol, le kaempférol, la daidzéine, le delphinidol, l'entérodiol, les lignines, les procyanidines, les gallotanins, les tanins condensés, les résines résoles et novolaques. De tels exemples de composés phénoliques peuvent être 5 produits à partir de ressources renouvelables et peuvent avantageusement être mis en oeuvre dans le cadre de l'invention. Dans un exemple de réalisation, un composé aldéhyde aromatique de formule A5 ou A6 peut être mis en oeuvre durant l'étape a), les formules A5 et A6 étant les suivantes : 10 (R1)n1 Alk où R1 et n1 sont tels que définis plus haut et Alk désigne une chaîne alkyle substituée ou non substituée de 1 à 4 atomes de carbone. Dans un exemple de réalisation, un composé aldéhyde 15 aromatique de formule B4 ou B5 peut être mis en oeuvre durant l'étape a), les formules B4 et B5 étant les suivantes : 0 n3 Alk B4 O O n3 B5 3031977 11 où n3 est tel que défini plus haut et Alk désigne une chaîne alkyle substituée ou non substituée de 1 à 4 atomes de carbone. L'invention vise également un procédé de fabrication d'une tuyère de propulseur dans lequel la tuyère est fabriquée à partir d'une 5 résine phénolique obtenue par mise en oeuvre d'un procédé tel que décrit plus haut ou à partir d'une résine phénolique réticulée obtenue par mise en oeuvre d'un procédé tel que décrit plus haut. Brève description des dessins 10 D'autres caractéristiques et avantages de l'invention ressortiront de la description suivante en référence aux dessins annexés, sur lesquels : - les figures 1 et 2 représentent des résultats d'analyses thermogravimétriques comparant les propriétés de résines obtenues par un procédé selon l'invention et de la résine Ablaphène RS 101. 15 Exemples Exemple 1: greffage de fonctions aldéhyde aromatiques (synthèse de 4-phénoxybenzaldéhyde et application de ce dernier en synthèse de résine phénolique sans formaldéhyde) 20 Le phénol (5 g, 1 éq., 53 mmol), le 4-fluorobenzaldéhyde (5,4 g, 0,82 éq., 43,5 mmol), le carbonate de potassium (14,68 g, 2 éq., 106 mmol) et 50 mL de N,N-diméthylformamide sont placés dans un ballon de 100 mL muni d'un réfrigérant sous agitation magnétique et atmosphère d'argon. Le ballon est plongé dans un bain d'huile thermostaté à 110°C 25 pendant 15 heures. A l'issue des 15 heures de réaction, une analyse RMN du brut réactionnel indique que la conversion du 4-fluorobenzaldéhyde en 4-phénoxybenzaldéhyde est totale. Le milieu réactionnel est filtré sur papier filtre, le filtrat est récupéré puis distillé sous pression réduite afin de retirer le DMF. Le produit est purifié par extraction liquide-liquide avec 30 AcOEt/H20. Les phases organiques sont récupérées et lavées trois fois avec une solution d'hydroxyde de sodium concentrée à 1 mol/L. Ces lavages ont pour but de retirer le phénol et le DMF résiduels. Les phases organiques sont récupérées, séchées sur du sulfate de magnésium anhydre et concentrées sous pression réduite. 4,93 g de produit 4- 35 phénoxybenzaldéhyde est récupéré. Le produit analysé par RMN 1FI et 13C est pur. Aspect : huile incolore. Rendement massique = 57%. 3031977 12 Cette réaction est résumée par le schéma de synthèse ci- dessous. OH K2CO3 (2 éq.) DMF , 110°C, 15h 1 éq. 0.82 éq. phénol 4-fluorobenzaldéhyde 4-phénoxybenzaldéhyde 5 Une résine phénolique a ensuite été synthétisée sans formaldéhyde à partir du 4-phénoxybenzaldéhyde selon le protocole opératoire détaillé plus bas. Le 4-phénoxybenzaldéhyde (6,32 g, 1,5 éq., 31,9 mmol), le phénol (2 g, 1 éq., 21,3 mmol) et l'hydroxyde de sodium en solution 10 aqueuse à 50 % massique (0,41 g, 0,5 éq., 10,3 mmol) sont placés dans un ballon de 50 mL muni d'un réfrigérant sous agitation magnétique. Le ballon est plongé dans un bain d'huile thermostaté à 130°C pendant 20 minutes. A l'issue de cette réaction, le mélange est sous forme de résitol, homogène et visqueux. Il est récupéré, placé dans une coupelle en 15 aluminium et cuit à l'étuve, sous pression atmosphérique, suivant un programme de cuisson constitué d'une montée en température de 40°C à 180°C à la vitesse de 3°C/h et d'un isotherme de 24h à 180°C. Le matériau résite obtenu à l'issue de cette cuisson est noir, rigide et totalement insoluble dans l'acétone. 20 Ces réactions sont résumées par le schéma de synthèse ci- dessous. HO NaOH (0.5 éq.) Résitol 130°C, 20 min 1.5 éq. 1 éq. 4-phénoxybenzaldéhyde phénol Résite Exemple 2: greffage de fonctions aldéhyde aromatiques (synthèse de vanilline-benzaldéhyde et application de ce dernier en 25 synthèse de résine phénolique sans formaldéhyde) La vanilline (1,62 g, 1 éq., 10,6 mmol), le 4-fluorobenzaldéhyde (2,63 g, 2 éq., 21,2 mmol), le carbonate de potassium (2,94 g, 2éq., 21,2 3031977 13 mmol) et 10 mL de N,N-diméthylformamide sont placés dans un ballon de 50 mL muni d'un réfrigérant sous agitation magnétique et atmosphère d'argon. Le ballon est plongé dans un bain d'huile thermostaté à 110°C pendant 42 heures. La vanilline utilisée peut, par exemple, être obtenue 5 par une voie de synthèse bio-sourcée comme décrit dans l'article : M.B. Hocking, Vanillin: synthetic flavoring from spent sulfite liquor, J. Chem. Educ., 74 (1997) 1055-1059. A l'issue des 42 heures de réaction, la conversion de la vanilline en vanilline-benzaldéhyde, déterminée par analyse RMN 1H du brut réactionnel, est totale. Le milieu réactionnel est 10 filtré sur papier filtre, le filtrat est récupéré puis distillé sous pression réduite afin de retirer le DMF. Le produit est purifié par extraction liquide-liquide avec AcOEt/H20 puis lavé trois fois avec une solution de saumure afin de retirer le DMF résiduel. Les phases organiques sont récupérées, séchées sur du sulfate de magnésium anhydre puis concentrées sous 15 pression réduite. Le produit vanilline-benzaldéhyde est séparé de l'excès de réactif 4-fluorobenzaldéhyde par chromatographie séparative sur silice avec l'éluant : 90% cyclohexane /10% AcOEt. 2,04g de produit est récupéré. Les analyses RMN 1H et 13C indiquent que le produit est pur. Aspect : poudre blanche. Rendement massique = 75%. 20 Cette réaction est résumée par le schéma de synthèse ci- dessous. K2CO3 (2 éq.) DMF, 110°C, 42h OH F 1 éq. 2 éq. vanilline 4-fluorobenzaldéhyde vanilline-benzaldéhyde Une résine phénolique a ensuite été synthétisée sans formaldéhyde à partir du vanilline-benzaldéhyde selon le protocole 25 opératoire détaillé plus bas. Le vanilline-benzaldéhyde (1,4 g, 0,75 éq., 5,5 mmol), le phénol (0,686 g, 1 éq., 7,3 mmol) et l'hydroxyde de sodium en solution aqueuse à 50 % massique (0,1 g, 0,3 éq., 2,5 mmol) sont placés dans un ballon de 50 mL muni d'un réfrigérant sous agitation magnétique. Le ballon est 30 plongé dans un bain d'huile thermostaté à 130°C pendant 20 minutes. A 3031977 14 l'issue de cette réaction, le mélange est sous forme de résitol, homogène et visqueux. Il est récupéré, placé dans une coupelle en aluminium et cuit à l'étuve, sous pression atmosphérique, suivant un programme de cuisson constitué d'une montée en température de 40°C à 180°C à la vitesse de 5 3°C/h et d'un isotherme de 24h à 180°C. Le matériau résite obtenu à l'issue de cette cuisson est noir, rigide et totalement insoluble dans l'acétone. Ces réactions sont résumées par le schéma de synthèse ci- dessous. 10 HO NaOH (0.3 éq.) Résitol 130°C, 20 min 0.75 éq. 1 éq. phénol A vanilline-benzaldéhyde Résite Exemple 3 greffage de fonctions aldéhyde aliphatiques pour la préparation de résines phénoliques sans formaldéhyde Dans cet exemple, il a tout d'abord été synthétisé le 2- 15 (phénoxyméthyl)-1,3-dioxolane selon le protocole opératoire décrit ci- dessous. Le phénol (3 g, 1 éq., 31,9 mmol), le carbonate de potassium (8,81 g, 2 éq., 63,8 mmol), le 2-bromométhyl-1,3-dioxolane (10,65 g, 2 éq., 46,1 mmol) et le butyronitrile (30 mL) sont placés dans un ballon de 20 100 mL muni d'un réfrigérant et sous agitation magnétique. Le milieu est placé à reflux du butyronitrile, à 115°C. Après 58 heures de réaction, la conversion du phénol en 2-(phénoxyméthyl)-1,3-dioxolane, déterminée par analyse RMN 1H du brut réactionnel, est totale. Le milieu réactionnel est filtré sur papier filtre et le produit est purifié par extraction liquide- 25 liquide avec AcOEt/H20. Les phases organiques sont récupérées, séchées sur du sulfate de magnésium anhydre et concentrées sous pression réduite. Le réactif dioxolane résiduel présent dans le produit est distillé sous vide secondaire (T=100°C, P= 2.10-2 mbar). 4,12 g de 2- (phénoxyméthyl)-1,3-dioxolane est obtenu. Le produit caractérisé par 3031977 15 RMN 1H et 13C est pur. Aspect : liquide incolore. Rendement massique = 72%. Cette réaction est résumée par le schéma de synthèse ci- dessous. 5 K2CO3 (2 éq.), 58h /-\ 0N./ 0 HO Br 2 éq. 1 éq. 2-bromométhy1-1,3-dioxolane phénol butyronitrile , reflux (115°C) 0 2-(phénoxynéthyl)-1,3-dioxolane A partir du 2-(phénoxyméthyl)-1,3-dioxolane, le 2phénoxyacétaldéhyde a ensuite été synthétisé par mise en oeuvre du 10 protocole opératoire décrit ci-dessous. Le composé 2-(phénoxyméthyl)-1,3-dioxolane (0,756 g, 1 éq., 4,2 mmol) et le mélange de solvants constitué de 32 mL de solution HCI à 1 mol/L (7,6 éq., 32 mmol) et de 32 mL de 1,4-dioxane sont placés dans un ballon de 250 mL sous agitation magnétique et muni d'un réfrigérant. 15 Le ballon est placé dans un bain d'huile thermostaté à 80°C pendant 5h. A l'issue de cette réaction, le pH du milieu réactionnel est neutralisé avec une solution saturée de NaHCO3, le solvant dioxane est évaporé sous pression réduite et le produit est purifié par extraction liquide-liquide avec AcOEt/H20. Les phases organiques sont récupérées, séchées sur du 20 sulfate de magnésium anhydre et concentrées sous pression réduite. Le produit est isolé pur par chromatographie séparative avec un mélange d'éluant AcOEt/Cyclohexane : 20/80. 0,35 g de produit 2phénoxyacétaldéhyde est obtenu. Le produit caractérisé par RMN 11-I et 13C est pur. Aspect : huile incolore. Rendement massique = 62%. 25 Cette réaction de déprotection du 2-(phénoxyméthyl)-1,3- dioxolane en 2-phénoxyacétaldéhyde est résumée par le schéma de synthèse ci-dessous. 3031977 16 O. 0 O- HCI(1M)/1,4-Dioxane OH HO 80°C, 5h 2-(phénoxynéthyl)-1,3-dioxolane 2-phénoxyacétaldéhyde éthylène glycol Une résine phénolique a ensuite été synthétisée sans formaldéhyde à partir du 2-phénoxyacétaldéhyde selon le protocole opératoire détaillé plus bas. 5 Le 2-phénoxyacétaldéhyde (2 g, 1,5 éq., 14,7 mmol), le phénol (0,922 g, 1 éq., 9,8 mmol) et l'hydroxyde de sodium en solution aqueuse à 50 % massique (0,15 g, 0,4 éq., 3,6 mmol) sont placés dans un ballon de 50 mL muni d'un réfrigérant sous agitation magnétique. Le ballon est plongé dans un bain d'huile thermostaté à 130°C pendant 10 minutes. A 10 l'issue de cette réaction, le mélange est sous forme de résitol, homogène et visqueux. Il est récupéré, placé dans une coupelle en aluminium et cuit à l'étuve, sous pression atmosphérique, suivant un programme de cuisson constitué d'une montée en température de 40°C à 180°C à la vitesse de 3°C/h et d'un isotherme de 24h à 180°C. Le matériau résite obtenu à 15 l'issue de cette cuisson est noir et rigide. Cette réaction est résumée par le schéma de synthèse ci- dessous. O HO NaOH (0.4 éq.) Résitol 130°C, 10 min 1.5 éq. 1 éq. 2-phénoxyacétaldéhyde phénol Résite Exemple 4 greffage de fonctions aldéhyde aliphatiques pour la 20 préparation de résines phénoliques sans formaldéhyde Dans cet exemple, il a tout d'abord été synthétisé le vanillinediméthoxyéthane selon le protocole opératoire décrit ci-dessous. 303 19 77 17 La vanilline (11,25 g, 1 éq., 74 mmol), le carbonate de potassium (40,9 g, 4 éq., 296 mmol), le 2-bromo-1,1-diméthoxyéthane (25 g, 2 éq., 147,9 mmol) et le butyronitrile (240 mL) sont placés dans un ballon de 500 mL muni d'un réfrigérant et sous agitation magnétique. Le 5 milieu est placé à reflux du butyronitrile, à 115°C. Après quatre jours de réaction, la conversion de la vanilline en vanilline-diméthoxyéthane, déterminée par analyse RMN 1H du brut réactionnel, est totale. Le milieu réactionnel est filtré sur papier filtre et le produit est purifié par extraction liquide-liquide avec AcOEt/H20. Les phases organiques sont récupérées, 10 séchées sur du sulfate de magnésium anhydre et concentrées sous pression réduite. Le réactif acétal résiduel présent dans le produit est distillé sous vide secondaire (T=100°C, P= 2.10-2 mbar). 16,74 g de produit vanilline-diméthoxyéthane est obtenu. Le produit caractérisé par RMN 1H et 13C est pur. Aspect : huile jaune. Rendement massique = 94%. 15 Cette réaction est résumée par le schéma de synthèse ci-dessous. Br/ 0 butyronitrile , reflux (115°C) o K2CO3 (4 éq.), 4j vanilline-diméthoxyéthane OH 1 éq. 2 éq. vanilline 2-bromo-1,1-diméthoxyéthane A partir du vanilline-diméthoxyéthane, le vanilline-acétaldéhyde a ensuite été synthétisé par mise en oeuvre du protocole opératoire décrit 20 ci-dessous. Le composé vanilline-diméthoxyéthane (1 g, 1 éq., 4,2 mmol) et le mélange de solvants constitué de 16 mL de solution HCI à 1 mol/L (3,8 éq., 16 mmol) et de 16 mL de tétrahydrofurane sont placés dans un ballon de 100 mL sous agitation magnétique et muni d'un réfrigérant. Le 25 ballon est placé dans un bain d'huile thermostaté à 60°C pendant 22 heures. A l'issue de cette réaction, le pH du milieu réactionnel est neutralisé avec une solution saturée de NaHCO3, le solvant THF est évaporé sous pression réduite et le produit est purifié par extraction liquide-liquide avec AcOEt/H20. Les phases organiques sont récupérées, 30 séchées sur du sulfate de magnésium anhydre et concentrées sous 3031977 18 pression réduite. 0,75 g de produit vanilline-acétaldéhyde est obtenu. Le produit caractérisé par RMN 11-I et 13C est pur. Aspect : poudre blanche. Rendement massique = 90%. Cette réaction est résumée par la figure de synthèse ci-dessous. o + 2 60°C, 22h O Co HCI(1M)/THF 5 vanilline-diméthoxyéthane vanilline-acétaldéhyde méthanol Une résine phénolique a ensuite été synthétisée sans formaldéhyde à partir de vanilline-acétaldéhyde selon le protocole opératoire détaillé plus bas. Le vanilline-acétaldéhyde (2 g, 0,75 éq., 10,3 mmol), le phénol 10 (1,29 g, 1 éq., 13,7 mmol) et l'hydroxyde de sodium en solution aqueuse à 50 % massique (0,16 g, 0,3 éq., 4 mmol) sont placés dans un ballon de 50 mL muni d'un réfrigérant sous agitation magnétique. Le ballon est plongé dans un bain d'huile thermostaté à 130°C pendant 5 minutes. A l'issue de cette réaction, le mélange est sous forme de résitol, homogène 15 et visqueux. Il est récupéré, placé dans une coupelle en aluminium et cuit à l'étuve, sous pression atmosphérique, suivant un programme de cuisson constitué d'une montée en température de 40°C à 180°C à la vitesse de 3°C/h et d'un isotherme de 24h à 180°C. Le matériau résite obtenu à l'issue de cette cuisson est noir, rigide et totalement insoluble dans 20 l'acétone. Cette réaction est résumée par la figure de synthèse ci-dessous. 3031977 19 HO NaOH (0.3 éq.) »m. Résitol 130°C, 5 min O 0.75 éq. 1 éq. Résite vanilline-acétaldéhyde phénol Exemple 5 analyse des propriétés de stabilité thermique et de charbonnement des résines phénoliques réticulées obtenues Les mesures de taux de coke des résites synthétisés ont été 5 effectuées par analyses thermogravimétriques (ATG) sur un appareil Q50 commercialisé par la société TA Instrument. Un échantillon de résite sous forme monolithique de 30 mg est placé sur une nacelle en platine puis chauffé, sous un flux d'azote (60 mL/min) selon le programme suivant : Montée linéaire de 20°C à 160°C à la vitesse de 10°C/min 10 Isotherme d'une heure à 160°C (mi) Montée linéaire de 160°C à 900°C à la vitesse de 10°C/min Isotherme d'une heure à 900°C (mf) Le taux de coke est calculé selon l'équation suivante dans laquelle les grandeurs mi et mf correspondent aux masses de l'échantillon 15 à la fin des isothermes à 160°C et 900°C respectivement : Taux de coke=mf/mi La figure 1 représente les résultats obtenus par ATG pour les résines synthétisées aux exemples 1 (résite 4- phénoxybenzaldéhyde/phénol) et 2 (résite vanilline-benzaldéhyde/phénol) 20 en comparaison avec les résultats obtenus pour l'Ablaphène RS101. La figure 2 représente les résultats obtenus par ATG pour les résines synthétisées aux exemples 3 (résite 2- phénoxyacétaldéhyde/phénol) et 4 (vanilline-acétaldéhyde/phénol) en comparaison avec les résultats obtenus pour l'Ablaphène RS101. 25 Les taux de coke ainsi que les températures de dégradation à 10% massique (Td10%) des résines testées sont reportées aux tableaux 1 et 2 ci-dessous. 3031977 20 Résite Vanilline- 4- Ablaphène RS101 Benzaldéhyde/Phénol Phénoxybenzaldéhyde/Phénol Td10°/0 440°C 375°C 370°C Taux de coke 68% 56% 63% Tableau 1 Résite Vanilline- 2- Ablaphène Acétaldéhyde/Phénol Phénoxyacétaldéhyde/Phénol RS101 Td10°/0 330°C 260°C 370°C Taux de coke 51% 44% 63% Tableau 2 5 Ces résultats montrent que les résines fabriquées par le procédé selon l'invention peuvent présenter des propriétés de stabilité thermique et de charbonnement similaires, voire supérieures à celles de la résine Ablaphène RS101 de référence. Ce procédé donne donc accès à des résines phénoliques qui peuvent avantageusement substituer les résines 10 formo-phénoliques conventionnelles pour l'élaboration de pièces aéronautiques comme des tuyères de propulseur. En outre, ces résultats montrent que la mise en oeuvre d'un composé aldéhyde aromatique polyfonctionnel (vanilline-acétaldéhyde ou vanilline-benzaldéhyde) permet avantageusement d'obtenir des propriétés de stabilité thermique et de 15 charbonnement améliorées par rapport à la mise en oeuvre de composés aldéhyde aromatiques monofonctionnels (2-phénoxyacétaldéhyde et 4- phénoxybenza ldéhyde). L'expression « comportant/contenant/comprenant un(e) » doit 20 se comprendre comme « comportant/contenant/comprenant au moins un(e) ». L'expression « compris(e) entre ... et ... » ou « de ... à ... » doit se comprendre comme incluant les bornes. REVENDICATIONS1. Procédé de fabrication d'une résine phénolique comportant l'étape suivante : a) pré-polymérisation d'un composé aldéhyde aromatique avec un composé phénolique afin d'obtenir la résine phénolique, le composé aldéhyde aromatique présentant l'une ou l'autre des formules A ou B suivantes : o 0 n3 A B formules dans lesquelles n1 est un entier compris entre 0 et 4 et lorsque n1 est supérieur ou égal à 2, les substituants R1 sont identiques ou différents, n2 est un entier compris entre 0 et 5 et lorsque n2 est supérieur ou égal à 2, les substituants R2 sont identiques ou différents et n3 est un entier compris entre 1 et 6, et dans lesquelles les substituants R1 et R2 sont choisis indépendamment l'un de l'autre parmi : -OH, -COOH, -COH, les groupements -O-Alk où Alk désigne une chaîne alkyle substituée ou non substituée de 1 à 4 atomes de carbone, les chaînes hydrocarbonées comprenant entre 1 et 20 atomes de carbone, saturées ou insaturées, substituées ou non substituées, interrompues ou non par un ou plusieurs hétéroatomes, et présentant éventuellement une ou plusieurs fonctions carbonyle ou acide carboxylique, les groupes carbocycliques ou hétérocycliques saturés, insaturés ou aromatiques, monocycliques ou polycycliques, substitués ou non substitués, et présentant éventuellement une ou plusieurs fonctions carbonyle ou acide carboxylique, les groupements aryles substitués ou non 3031977 22 substitués et présentant éventuellement une ou plusieurs fonctions carbonyle ou acide carboxylique, R2 pouvant en outre désigner un radical de formule Al dans la formule A ci-dessus ou un radical de formule B1 dans la formule B ci-dessus et R1 5 pouvant en outre désigner un radical de formule A2 dans la formule A ci- dessus, les formules Al, A2 et B1 étant les suivantes : o (R1)111 (R2 )1-12 O n3 A2 Al dans les formules Al, A2 et Bl, R1, R2, n1, n2 et n3 sont tels que définis plus haut. 10 2. Procédé selon la revendication 1, caractérisé en ce que le composé aldéhyde aromatique mis en oeuvre lors de l'étape a) présente la formule A et en ce que le procédé comporte, en outre, avant l'étape a) une étape de fabrication dudit composé aldéhyde aromatique par réaction 15 de substitution nucléophile aromatique entre un composé ayant la formule A3 et un composé ayant la formule A4 où X désigne un groupe partant, les formules A3 et A4 étant les suivantes : OH (R1)n1 A3 A4 3. Procédé selon la revendication 1, caractérisé en ce que le 20 composé aldéhyde aromatique mis en oeuvre lors de l'étape a) présente la 3031977 23 formule B et en ce que le procédé comporte, en outre, avant l'étape a) les deux étapes suivantes : 1) une réaction de substitution nucléophile entre un composé de formule A3 et un composé de formule B2 afin d'obtenir un 5 composé de formule B3, où Z est un groupement protecteur permettant d'obtenir une fonction aldéhyde après déprotection et Y est un groupe partant, et 2) une réaction de déprotection du composé de formule B3 afin d'obtenir le composé aldéhyde aromatique de formule B, 10 les formules A3, B2, B3 étant les suivantes : OH Y O n3 n3 A3 B2 4. Procédé selon l'une quelconque des revendications 1 à 3, caractérisé en ce que les substituants R1 et R2 sont choisis 15 indépendamment l'un de l'autre parmi : -OH, les groupements -O-Alk où Alk désigne une chaîne alkyle substituée ou non substituée de 1 à 4 atomes de carbone, de préférence -OMe, et COOH, R2 pouvant en outre désigner un radical de formule Al dans la formule A ci-dessus ou un radical de formule B1 dans la formule B ci- 20 dessus et R1 pouvant en outre désigner un radical de formule A2 dans la formule A ci-dessus, dans les formules A1, A2 et Bl, R1 et R2 sont tels que définis plus haut dans cette revendication. 5. Procédé selon l'une quelconque des revendications 1 à 4, 25 caractérisé en ce que n1 est compris entre 0 et 2 et n2 est compris entre 0 et 3 pour la formule A. 303 19 77 24 6. Procédé selon l'une quelconque des revendications 1 à 4, caractérisé en ce que n2 est compris entre 0 et 3 et n3 est compris entre 1 et 3 pour la formule B. 5 7. Procédé selon l'une quelconque des revendications 2 à 6, caractérisé en ce que le composé de formule A3 mis en oeuvre pour fabriquer le composé aldéhyde aromatique est choisi parmi : les phénols simples, les composés polyphénoliques, les aldéhydes hydroxybenzoïques, les acides hydroxybenzoïques, les alcools hydroxybenzyliques, les alcools 10 hydroxycinnamyliques, les acides hydroxycinnamiques, les phénylpropènes, les coumarines, les naphtoquinones, les stilbénoïdes, les flavonoïdes, les iso-flavonoïdes, les anthocyanes, les lignanes, les lignines, les tanins condensés, les tanins hydrolysables, les tanins dépolymérisés et les résines résoles et novolaques. 15 8. Procédé selon la revendication 7, caractérisé en ce que le composé de formule A3 mis en oeuvre pour fabriquer le composé aldéhyde aromatique est choisi parmi : les phénols simples et les aldéhydes hydroxybenzoïques. 20 9. Procédé selon l'une quelconque des revendications 7 et 8, caractérisé en ce que le composé de formule A3 mis en oeuvre pour fabriquer le composé aldéhyde aromatique est choisi parmi : le phénol, le pyrocatéchol, le résorcinol, l'hydroquinone, le phloroglucinol, le pyrogallol, 25 le guaiacol, le syringol, le bis-phénol A, le bis-phénol S, le para- hydroxybenzaldéhyde, la vanilline, le syringaldéhyde, la déhydrodivanilline, l'alcool 2-hydroxybenzylique, l'alcool 4-hydroxybenzylique, l'alcool vanillique, l'alcool syringique, l'alcool paracoumarylique, l'alcool coniférylique, l'alcool sinapylique, l'acide férulique, l'acide parahydroxybenzoïque, l'acide gallique, l'acide paracoumarique, l'eugénol, l'isoeugénol, les cardanols, les cardols, les acides anacardiques, la catéchine, l'ombelliférone, la juglone, le trans-resvératrol, le kaempférol, la daidzéine, le delphinidol, l'entérodiol, les lignines, les procyanidines, les gallotanins, les tanins condensés, les résines résoles et novolaques. 3031977 25 10. Procédé de fabrication d'une résine phénolique réticulée comportant une étape b) durant laquelle un traitement thermique est effectué de manière à réticuler des résines phénoliques obtenues par mise en oeuvre d'un procédé selon l'une quelconque des revendications 1 à 9 5 afin d'obtenir la résine phénolique réticulée. 11. Procédé de fabrication d'une tuyère de propulseur dans lequel la tuyère est fabriquée à partir d'une résine phénolique obtenue par mise en oeuvre d'un procédé selon l'une quelconque des revendications 1 10 à 9 ou à partir d'une résine phénolique réticulée obtenue par mise en oeuvre d'un procédé selon la revendication 10.